Patent ES-2402531-T3 (ES)
Title: Procedimiento para la producción de copolímeros
Inventor: VIERLE MARIO
IPC: C08F216/00
Filed: 2008-12-08
Granted: 2013-05-06
Abstract: Procedimiento para la producción de un copolímero Procedimiento para la producción de un copolímero en un modo de funcionamiento semicontinuo en undisen un modo de funcionamiento semicontinuo en undispositivo de polimerización que contiene un reactorpositivo de polimerización que contiene un reactor de polimerización asociado con una unidad de dosi de polimerización asociado con una unidad de dosificación,disponiéndose previamente en cada caso moficación,disponiéndose previamente en cada caso monómero de ácido en la unidad de dosificación así cnómero de ácido en la unidad de dosificación así comomacromonómero de poliéter y agua en el reactor omomacromonómero de poliéter y agua en el reactor de polimerización, dosificándose monómero de ácidode polimerización, dosificándose monómero de ácido desde launidad de dosificación al reactor de poli desde launidad de dosificación al reactor de polimerización, vertiéndose antes y/o durante la dosifmerización, vertiéndose antes y/o durante la dosificación del monómero deácido al reactor de polimericación del monómero deácido al reactor de polimerización iniciador de polimerización por radicales ización iniciador de polimerización por radicales al reactor de polimerización, de modo queen el reaal reactor de polimerización, de modo queen el reactor de polimerización se produce un medio acuoso,ctor de polimerización se produce un medio acuoso, en el que se hacen reaccionar el monómero de ácid en el que se hacen reaccionar el monómero de ácido yel macromonómero de poliéter formándose el copoo yel macromonómero de poliéter formándose el copolímero mediante polimerización por radicales, utillímero mediante polimerización por radicales, utilizándose comoiniciador de polimerización por radicizándose comoiniciador de polimerización por radicales un sistema de iniciadores redox que contiene ales un sistema de iniciadores redox que contiene H2O2 o peroxodisulfato demetal alcalino, la temperH2O2 o peroxodisulfato demetal alcalino, la temperatura del medio acuoso durante la polimerización satura del medio acuoso durante la polimerización se ajusta a de 5 a 43ºC, al principio de lapolimerie ajusta a de 5 a 43ºC, al principio de lapolimerización la temperatura del medio acuoso asciende cozación la temperatura del medio acuoso asciende como máximo a 28ºC, por mol utilizado demacromonómermo máximo a 28ºC, por mol utilizado demacromonómero de poliéter se dosifican en total de 1 a 20 moleo de poliéter se dosifican en total de 1 a 20 moles de monómero de ácido al reactor depolimerizacións de monómero de ácido al reactor depolimerización, la razón en peso de macromonómero de poliéter ut, la razón en peso de macromonómero de poliéter utilizado con respecto al agua utilizada asciende adilizado con respecto al agua utilizada asciende ade 5:1 a 1:5, proporcionándose al menos el 70% en pe 5:1 a 1:5, proporcionándose al menos el 70% en peso del agua dispuesta previamente en el reactor deso del agua dispuesta previamente en el reactor depolimerización de tal manera que o bien se añade epolimerización de tal manera que o bien se añade con una temperatura de como máximo 19ºC al reactorcon una temperatura de como máximo 19ºC al reactor depolimerización o bien antes de que se añada al  depolimerización o bien antes de que se añada al reactor de polimerización se combina con el macromreactor de polimerización se combina con el macromonómero depoliéter y presenta a este respecto una onómero depoliéter y presenta a este respecto una temperatura de como máximo 19ºC.                  temperatura de como máximo 19ºC.